(57)【要約】【課題】アプリケータの胴体部の中におけるタンポン用綿撒糸のブルーミング（水分による膨張）を弱め、好ましくは無くすことができる改良されたタンポン・パッケージおよびその製造方法を提供する。【解決手段】タンポン・パッケージは、包装材の中に封入されたタンポン・アセンブリを有する。包装材は、その周囲部分において連続的に封止され、タンポン・アセンブリを包含するための空気から密封された内側のチャンバーを形成する。一具体例において、包装材は、水分を遮断する材料から作られる。水分を遮断する材料は、例えば、ポリオレフィンもしくはポリエチレン・テレフタレートおよびエチレン・ビニール・アセテート材料のラミネートである。【選択図】図１
2011515199.tif 000002
【特許請求の範囲】
【請求項１】
アプリケータの胴体部内に配置されるタンポン用綿撒糸を有するタンポン・アセンブリと、
周囲部分を有する包装材と
を備え、
前記包装材は、前記周囲部分が連続的に封止されることにより前記タンポン・アセンブリを気密に封止しつつ内包する内側チャンバーを形成する
タンポン・パッケージ。
【請求項２】
前記包装材は、水分を遮断する材料を有する
請求項１に記載のタンポン・パッケージ。
【請求項３】
前記水分を遮断する材料は、熱可塑性材料を含んだラミネートを有する
請求項２に記載のタンポン・パッケージ。
【請求項４】
前記水分を遮断する材料は、ポリオレフィン材料の層およびエチレン・ビニール・アセテート材料の層を含んだラミネートを有する
請求項２に記載のタンポン・パッケージ。
【請求項５】
前記エチレン・ビニール・アセテート材料の層は、前記ポリオレフィン材料の層の内側に配置されている
請求項４に記載のタンポン・パッケージ。
【請求項６】
前記連続的な周囲部分の封止は、第一の単一の周囲部分の封止部により実現される
請求項１に記載のタンポン・パッケージ。
【請求項７】
前記連続的な周囲部分の封止は、第一の単一の周囲部分の封止部と、当該第一の周囲部分の封止部よりも前記包装材の周囲部分に近い位置に配置された第二の単一の周囲部分の封止部とにより実現される
請求項１に記載のタンポン・パッケージ。
【請求項８】
前記第一の周囲部分の封止部および前記第二の周囲部分の封止部は、各々、単一の封止処理によって形成される
請求項７に記載のタンポン・パッケージ。
【請求項９】
前記第一の周囲部分の封止部および前記第二の周囲部分の封止部は、同時もしくは連続的に実行される処理により形成される
請求項８に記載のタンポン・パッケージ。
【請求項１０】
前記連続的な周囲部分の封止は、
前記包装材の第一の端部に形成される第一の端部の閉じ目と、
前記包装材の第二の端部に形成される第二の端部の閉じ目と、
前記包装材の側部に形成され前記第一の端部の閉じ目および前記第二の端部の閉じ目と交わる側部の閉じ目と
を有する
請求項１に記載のタンポン・パッケージ。
【請求項１１】
前記第一の端部の閉じ目、前記第二の閉じ目、および前記側部の閉じ目が第一のグループを構成し、前記第一のグループが第一の連続的な周囲部分の封止部を形成し、
前記第一の端部の閉じ目とは異なる他の第一の端部の閉じ目、前記第二の端部の閉じ目とは異なる他の第二の端部の閉じ目、および前記側部の閉じ目とは異なる他の側部の閉じ目が第二のグループを構成し、前記第二のグループが第二の連続的な周囲部分の封止部を形成する
請求項１０に記載のタンポン・パッケージ。
【請求項１２】
前記包装材を破り開くことを容易にするための構造が前記包装材に設けられている
請求項１に記載のタンポン・パッケージ。
【請求項１３】
前記構造は、前記包装材の中に設けられた切り欠きを有する
請求項１２に記載のタンポン・パッケージ。
【請求項１４】
前記構造は、前記包装材の上に印刷された切り欠きと、前記印刷された切り欠きの一部分に配置されたスリットとを有する
請求項１２に記載のタンポン・パッケージ。
【請求項１５】
前記周囲部分の封止の実行に先立って、前記内側チャンバーから空気、水分、および不純物の排出処理が施された
請求項１に記載のタンポン・パッケージ。
【発明の詳細な説明】
【技術分野】
【０００１】
本願発明は、広くはタンポン・パッケージに関し、より具体的にはタンポン・アセンブリを空気、湿気、および不純物から守る包装によって包み込む連続的な周囲部分の封止部を有するタンポン・パッケージに関する。
【背景技術】
【０００２】
一般的に言って、タンポン用綿撒糸は通常、当該タンポン用綿撒糸および当該タンポン用綿撒糸をその中に包含するアプリケータを含むタンポン・アセンブリの一部分として販売される。アプリケータは、典型的には、タンポン用綿撒糸をその中に包含するアプリケータの胴体部および当該タンポン用綿撒糸を当該アプリケータの胴体部から押し出すためのプランジャーを有する。タンポン・アセンブリは各々、タンポン用綿撒糸をアプリケータの胴体部から押し出すためにユーザに要求される力に関して異なっている。しかしながら、押し出すための力（押出力）は、使い易さを実現するために、一般的には最小となるように設計されている。
【発明の概要】
【発明が解決しようとする課題】
【０００３】
タンポン・アセンブリは、通常オーバーラップ（以下、単に「包装」と言う）によって個々に包装されている。従来の包装には、一般的に空気、水分、および不純物が当該包装に浸透してタンポン・アセンブリに接触することを許容してしまうような紙その他の材料が用いられる場合がある。容易に理解されるように、タンポン・アセンブリは、当該アセンブリを「経年劣化」に導く様々な条件下で、また様々な使用されるに至るまでの時間の長さにおいて保存され得る。経年劣化は、タンポンが販売流通網の中にある間、および消費者によって購入された後に生じ得る。経年劣化、殊に湿度の高い環境下での経年劣化は、「ブルーミング」を引き起こし得ることが分かっている。ブルーミングとは、水分がタンポン用綿撒糸の吸収性材料によって吸収されることにより、当該綿撒糸が半径方向に膨張する状況である。容易に理解されるように、タンポン用綿撒糸がアプリケータの胴体部の中において時期尚早に膨張（例えば、ブルーム）することは、望ましくない。胴体部の中での時期尚早な膨張は、少なくとも部分的に膨張したタンポン用綿撒糸をアプリケータの胴体部から押し出すために必要とされる力（押出力）を増加させることになる。ブルーミングは、水分がタンポン用綿撒糸に接触している間はずっと続く。そのようにして、もしタンポン用綿撒糸が非常に長時間、水分に晒されているならば、必要とされる押し出すための力（押出力）が著しく増加するかもしれない。容易に理解されるように、タンポン用綿撒糸をアプリケータの胴体部から押し出すために必要とされる力（押出力）の著しい増大は、いかなる場合であっても望ましくない。
【課題を解決するための手段】
【０００４】
本願発明者たちは、アプリケータの胴体部の中におけるタンポン用綿撒糸のブルーミングを弱める、好ましくは回避することができる改良されたタンポン・パッケージに対するニーズが存在することに気付いた。本願発明者たちは、タンポン・アセンブリを空気、湿気、および不純物から守る包装の中に包み込むための連続的な周囲部分の封止部を有するタンポン・パッケージは、タンポン用綿撒糸をアプリケータの胴体部から押し出すために必要な力（押出力）の増大を導き得る時期尚早のタンポン用綿撒糸のブルーミングという上述の認識された問題および欠点を克服する、ということを発見した。
【０００５】
本願発明は、一側面において、包装材の中に封止されたタンポン・アセンブリを有するタンポン・パッケージである。タンポン・アセンブリは、アプリケータの胴体部の中に包み込まれたタンポン用綿撒糸を有する。包装材は周囲部分を有し、当該周囲部分において連続的に封止され、その内側にタンポン・アセンブリを保有する気密のチャンバーを形成する。
【０００６】
一具体例において、包装材は水分を遮断する材料から成る。本願発明の一側面において、当該水分を遮断する材料は、ポリオレフィンもしくはポリエチレン・テレフタレート（PET）を基部とする層およびビニール・アセテートの封止剤から成る層を含んだラミネートから構成されてもよい。例えば、水分を遮断する材料は、ポリエチレン（PE）を基部とする層およびエチレン・ビニール・アセテート（EVA）の封止剤の層から構成されてもよい。そして、随意に、EVAは、包装の内側であってもよい。
【０００７】
他の具体例において、水分を遮断する材料は、ポリプロピレン（PP）を基部とする層およびエチレン・ビニール・アセテート（EVA）の封止剤の層から構成されてもよい。また別の具体例において、水分を遮断する材料は、ポリエチレン（PE）を基部とする層および高密度のポリエチレン（HDPE）の封止剤の層から構成されてもよい。さらに別の具体例において、水分を遮断する材料は、ポリエチレン（PE）を基部とする層およびポリプロピレン（PP）の封止剤の層から構成されてもよい。
【０００８】
本願発明の特徴および利点は、後述される発明を実施するための形態を図面とともに考慮することによって、よりよく理解されるだろう。
【図面の簡単な説明】
【０００９】
【図１】図１は、後述するC型に折り畳んだタンポン・アセンブリの概略断面図である。
【図２】図２は、後述する包装を有するタンポン・アセンブリ・パッケージの概略平面図である。
【図３】図３は、後述する包装を有する他のタンポン・アセンブリ・パッケージの概略平面図である。
【図４】図４は、後述する包装を有するまた別のタンポン・アセンブリ・パッケージの一部分の概略平面図である。
【図５】図５は、高湿度の条件下で従来のタンポン・アセンブリにもたらされる経年劣化の悪影響を表す実験結果である。
【発明を実施するための形態】
【００１０】
図面において、各要素には参照番号が付されているが、全ての図面の説明においてそれらの番号が参照されるとは限らない。
【００１１】
図１に示されるように、タンポン・アセンブリ１２は、効果的にタンポン・アセンブリ１２を取り囲み、タンポン・アセンブリ１２を内側のチャンバー１４の中に包み込む包装材１０によって包装されている。包装材１０は周囲部分が封止されており、その結果として内側のチャンバー１４は実質的に気密に封止されており、以下に説明するように改良されたタンポン・パッケージ１８を形成する。一具体例において、包装材１０はC型に折り畳まれるように配置されたタンポン・アセンブリ１２を包み込む熱可塑性材料のシートを有している。図２および図３に示されるように、包装材１０は、周囲部分が連続的に封止されている。それは、一般的に２０という参照番号によって示されている。その結果として、封止材１０の第一の側部１０ａは、封止材１０の第二の側部１０ｂに貼り付けられている。
【００１２】
本願発明にかかる包装材１０は、空気、水分、および不純物が内側のチャンバー１４に入ってくること、および封止されたタンポン・アセンブリ１２に接触することを妨げる障壁を形成する熱可塑性のシートである。一具体例において、熱可塑性の材料は、合成高分子材料および、随意に、熱可塑性材料の２以上の層から成るラミネートの単一のシートである。一具体例において、包装材１０は、例えばポリオレフィンの層およびビニール・アセテート材料の層の共押出ラミネート等のような水不浸透性の材料から成る。一具体例において、共押出ラミネートは、基部となるポリエチレン（PE）の層およびエチレン・ビニール・アセテート（EVA）の封止剤を有する。代替的に、例えばポリエチレン・テレフタレート（PET）もしくはポリプロピレン（PP）が、PEの層の代わりに用いられてもよい。しかしながら、本願発明者たちは、PEはPETもしくはPPの包装よりも開ける時に雑音が少ない包装を提供するということに気付いた。一具体例において、包装材１０の厚さは、約０．６から３．６ミルまでの範囲内であり、好ましくは約１．０から１．６ミルまでの範囲内である。一具体例において、封止剤の層（例えば、エチレン・ビニール・アセテート（EVA）の層）の厚さは、封止材の層を付加物とした場合の他の部分に対する封止材の層のパーセンテージで表現した場合、約５から２５パーセント（５−２５％）までの範囲内に含まれ、好ましくは約９から１８（９−１８％）パーセントまでの範囲内に含まれる。
【００１３】
一具体例において、包装材１０は、熱に対して弱い。したがって、周囲部分の封止部２０は、例えば熱圧着、音速の溶着、連続的なビード高温溶着剤、もしくは包装材１０の第一の側部１０ａを第二の側部１０ｂに固着させるための他のいかなる適切な方法によっても形成され得る。一具体例において、包装材１０は、ポリプロピレン（PP）およびEVAの層を有する共押出ラミネートから成る。この場合、EVAの層は、包装におけるPPの層の内側に配置される。PPおよびEVAの共押出ラミネートは、プリアント社（ニューポート・ニュース、バージニア州）から製品コードXP9475Aとして購入することが可能である。
【００１４】
図１に示されるように、そして上述したように、改良されたタンポン・パッケージ１８は、タンポン・アセンブリ１２の周りにC型に折り畳んだ熱可塑性の包装材１０のシートによって形成される。連続的な周囲部分の封止部２０は、包装材１０の２つの側部部分１０ａおよび１０ｂを互いに貼り付ける。図２および図３に示されるように、封止部２０は、包装材１０の周囲の部分を横断する少なくとも１以上の連続的な封止部（例えば、封止部２２並びに３２、３４、および３６）を有する。一具体例において、連続的な周囲部分の封止部２０はまた、少なくとも二番目の連続的な封止部２４を有する。例えば、図２に示されるように、連続的な周囲部分の封止部２０は、圧着等による単一の封止処理によって形成される第一の単一の周囲部分の封止部２２、および単一の封止処理によって形成される第二の単一の周囲部分の封止部２４を有する。第一の封止部２２および第二の封止部２４が同時に、もしくは連続的に形成されてもよいことは理解されるべきである。図３に示されるように、連続的な周囲部分の封止部２０が多段階の封止処理によって形成されることもまた、本願発明の技術的思想の範囲内である。例えば、封止処理の第一の段階は直線的な熱圧着によって包装材１０の第一の端部１０ｃおよび第二の端部１０ｄに、それぞれ第一の閉じ目３２および第二の閉じ目３４を形成する。封止処理の第二の段階においては、側部の閉じ目３６が、第一の閉じ目３２および第二の閉じ目３４と交差するように形成される。容易に理解できるように、第一の閉じ目３２、第二の閉じ目３４、および側部の閉じ目３６は、全体として連続的な周囲部分の閉じ目２０を形成し、改良されたタンポン・パッケージ１８の内側のチャンバー１４の中にタンポン・アセンブリ１２を封止する。一具体例において、第一の閉じ目４２、第二の閉じ目４４、および側部の閉じ目４６から成る少なくとも二番目のグループが包装材１０の周囲部分に形成される。封止部３２、３４、４２、および４４は、同時にもしくは連続的に形成されてもよいということもまた、理解されるべきである。同様に、側部の封止部３６および４６も同時に、もしくは連続的に形成されてもよい。
【００１５】
一具体例において、包装材１０は、例えばV字型の切り込み、もしくは平行に並べられた複数のミシン目等の構造５０を有する。それらは、一の端部（例えば、端部１０ｃ）に設けられ、タンポン・パッケージ１８を開けるとともにタンポン・アセンブリ１２を取り出すことを容易にする。図２および３に示されるように、構造５０は、包装材１０の外側のエッジ（例えば、端部１０ｃ）から周囲部分の封止部２０近傍のポイントまで広がっている。タンポン・パッケージ１８は、構造５０から包装材１０を周囲部分の閉じ目（例えば、閉じ目２２および２４、もしくは閉じ目３４および４４）を横断して破るように、包装材１０に力をかけることによって開けられる。図４に示されるように、そして上述したように、構造５０は、印刷されたパターンのV字型の切り欠き５１を有してもよい。この場合、切り欠き５１には、例えば切り欠き５１の中心部等の切り欠き５１の一部分に切れ目（例えば、スリット）５２が設けられている。印刷されたV字型の切り欠き５１の少なくとも認識される利点の一つは、包装材１０から切り取られる穿孔くずが積もることを回避することができることである。その穿孔くずは、製造中に機械の上に積もるかもしれない。容易に理解できるように、そのような積もったくずは少なくとも邪魔であり、最悪の場合は機械に損傷をもたらす。
【００１６】
一具体例において、パッケージ内のブルーミングの可能性を最小限にするために、タンポン・アセンブリ１２は湿度が制御された環境の中においてタンポン・パッケージ１８内に封入される。その結果として、内側のチャンバー１４内に封入される空気は最小限になる。水分についても同様である。代替的に、もしくは付加的に、封入の作業に真空パッキングおよび殺菌のプロセスの少なくとも一方を用いてもよい。その結果として、実質的に全ての空気、水分、および不純物は、内側のチャンバー１４を封止するに先立ってチャンバー１４から排出される。
【００１７】
上述した封止処理のステップが、水分がタンポン・パッケージ１８に浸透してくる機会を、完全には回避できなくても、最小化する一方で、タンポン・パッケージ１８は、例えばバクテリア、ほこり、および他の望ましくない物質等の不純物が内側のチャンバー１４に入ってくることを抑止するように働き、それらの不純物がタンポン・アセンブリ１２および殊にタンポン用綿撒糸の衛生状態を危険に晒すことを妨げる、ということはまた評価されるべきである。
【００１８】
以下に説明されるように、タンポン・パッケージ１８は、タンポン用綿撒糸の時期尚早なブルーミングおよび製品の汚染を、完全には回避できなくても、実質的に減少させる。そのことは、従来のタンポン・パッケージに対する顕著な改良であり、タンポン用綿撒糸をアプリケータの胴体部から押し出すために必要とされる力における安定性（設計されたレベルにおいて）をもたらす。本願発明のもう一つの利点は、携帯可能で衛生的なタンポン・パッケージ１８を提供することができるということを含む。それは、従来技術において開示されていない点である。
【００１９】
本願発明に従って構成され使用されるタンポン・パッケージ１８の利点のいくつかは、以下の既に存在しているタンポン・パッケージの研究を理解することによって、そして本願発明にかかるタンポン・パッケージ１８をこれらの従来のタンポン・パッケージと比較することによって、実証される。
【００２０】
試験の目的のために、経年劣化はしばしば意図的にタンポン・アセンブリを特定の時間だけ特定の温度および湿度の条件下に晒すことによってシミュレートされる。経年劣化、殊に湿度の高い環境下での経年劣化は、タンポンをアプリケータの胴体部から取り出すために必要な押出力の増加を引き起こし得る、ということが分かっている。
【００２１】
実施例１
図５に結果１００を示す最初の例において、様々な従来の包装されていないタンポン・アセンブリを、７日間、華氏９０度および湿度９０パーセントの経年劣化のサイクルに晒した。当該経年劣化のサイクルの終了時点において、タンポン・アセンブリを試験し、タンポン用綿撒糸を対応するアプリケータの胴体部から押し出すために必要とされる力（押出力）を特定した。当該試験の結果１００は、必要とされる押出力を示し、それは約４０から約１８０オンスまでの範囲内に入った。その結果に示されているように、時間が経っているタンポン・アセンブリは、新しいまだ晒されていないタンポン・アセンブリと比較して大きな押出力が必要であった。新しいまだ晒されていないタンポンに対しては、押出力が１０から６０オンスまでの範囲内に入ることが一般的に好まれる。
【００２２】
図５に示されている経年劣化のサイクルの結果１００の評価は、水分を吸収することによるアプリケータ内での時期尚早なタンポン用綿撒糸のブルーム（例えば、半径方向の膨張）が、典型的に高温および高湿度の環境において見られることを示している。例えば、一般的に１１０の参照番号によって示されるタンポン用綿撒糸のサンプルは、「レギュラー」の吸収性（以下の実施例２から５までにおいて検討する）にランク付けされ、経年劣化後の押出力が４５オンスであった。したがって、結果１００は、経年劣化および殊に高温、高湿度の条件下での経年劣化がタンポン・アセンブリに与え得る望ましくない効果を証明している。この場合、それらのタンポン・アセンブリは、そのような環境から適切に守られていなかったといえる。
【００２３】
タンポン・アセンブリがそのような環境条件下に晒されることを防ぐことに対する必要性が証明されたので、発明者たちは、包装されたタンポン・アセンブリが経年劣化の影響を緩和させることの効果を評価しようとして、さらなる試験を行った。
【００２４】
「レギュラー」の吸収性にランク付けされたタンポン用綿撒糸を含んだタンポン・アセンブリの最初のセットを包装により封止した。ここで用いた当該包装は、１．０ミルの厚さで、ポリプロピレン（PP）を基部とする層およびエチレン・ビニール・アセテート（EVA）の封止剤の層を有する共押出のラミネート・フィルムである。最初のタンポン・アセンブリ・パッケージは、３日間、華氏７８度で７５パーセントの相対湿度（RH）の経年劣化のサイクルに晒した。この経年劣化のサイクルの後に、タンポン・アセンブリの最初のセットを測定した。それに加えて、シンジナの吸収性の試験を行った。それは、米国食品医薬品局（FDA）の試験方法（21CFR801.430(f)(2)）によって詳述されている。シンジナの吸収性（例えば、漏れるポイントでのタンポンのトータルの吸収性）の測定値は、以下の第１Ａ表の「吸収性」（グラム）の列において示される。トータルの吸収性は、公平な条件下で押出力が評価されるために同等であることが望ましい、ということに留意すべきである。さもないと、より低いトータルの吸収性の綿撒糸が、同じ吸収密度において明らかにより低い押出力を有するだろうからである。観察された結果は、以下の第１Ａ表において一覧にされている。
【００２５】
【表１】
2011515199.tif 000003
【００２６】
第１Ａ表に示されるように、タンポン・アセンブリ・パッケージの最初のセットの平均押出力は、２４．３１オンスであった。そして、当該タンポンのトータルの吸収性は、約７．８６グラムであった。
【００２７】
タンポン・アセンブリの二番目のセットは、「レギュラー」の吸収性にランク付けされるタンポン用綿撒糸を含み、以下に説明されるようにPP-EVAの水分を遮断する材料から成る包装の中に配置されている。ここで、EVAはPPの内側に配置されている。そして、その後、連続的な周囲部分の封止によって空気が入って来ないタンポン・アセンブリ・パッケージを準備した。タンポン・アセンブリ・パッケージの二番目のセットは、タンポン・アセンブリの最初のセットにおいて概説したのと同様な経年劣化のプロセスに晒した。それは例えば、３日間、華氏７８度の温度および７５パーセントの相対湿度（RH）である。この経年劣化のサイクルの後に、上述したように、押出力およびその他の測定を行った。その結果を、以下の第１Ｂ表に示す。
【００２８】
【表２】
2011515199.tif 000004
【００２９】
第１Ｂ表に示されるように、タンポン・アセンブリ・パッケージの二番目のセットの平均押出力は１２．７２オンスであった。そして、当該タンポンのトータルの吸収性は約７．８４グラムであった。
【００３０】
第１Ａ表および第１Ｂ表のデータを比較すると、空気が入らず水分を遮断した包装によって封止されたタンポン・アセンブリの平均押出力は、製品全体包装によって包装されたタンポン・アセンブリの平均押出力を著しく下回っていることが分かる。例えば、１２．７２オンス対２１．３４オンスである。一方、トータルの吸収性は、７．８４グラム対７．８６グラムというようにほぼ同じであった。これらの最初の例における一連の結果は、周囲部分を連続的に封止するタンポン・パッケージがタンポン・アセンブリを空気、水分、および不純物から守る包装によってタンポン用綿撒糸の時期尚早なブルーミングを最小化し、それゆえ当該タンポン・パッケージが晒される経年劣化の環境に関わりなく安定的な押出力を供給する、という発明者たちの発見を実証している。
【００３１】
実施例２
二番目の例の分析において、発明者たちは、実施例１の製品全体包装のされた「レギュラー」の吸収性にランク付けされるタンポン用綿撒糸を含んだタンポン・アセンブリの三番目のセットの包装を行った。この分析において、当該タンポン・アセンブリを、より長い時間の経年劣化に晒した。例えば、三番目のタンポン・アセンブリ・パッケージは、７日間、華氏７８度の温度で７５パーセントの相対湿度（RH）の経年劣化のサイクルに晒した。この長い経年劣化のサイクルの後に、上述したように、三番目のタンポン・アセンブリの押出力その他の測定を行った。その結果を以下の第２Ａ表に示す。
【００３２】
【表３】
2011515199.tif 000005
【００３３】
第２Ａ表に示されるように、タンポン・アセンブリ・パッケージの三番目のセットの平均押出力は２６．４７オンスであり、当該タンポンのトータルの吸収性は約８．００グラムであった。
【００３４】
「レギュラー」の吸収性にランク付けされるタンポン用綿撒糸を有するタンポン・アセンブリの四番目のセットとして、実施例１に示されるように、PP-EVAの水分を遮断する材料から成る包装によって封止され、連続的な周囲部分を封止することによって、空気から密封されたタンポン・アセンブリ・パッケージを準備した。タンポン・アセンブリ・パッケージの四番目のセットはまた、長い経年劣化のサイクル、例えば、７日間、華氏７８度の温度で７５パーセントの相対湿度（RH）に晒した。この経年劣化のサイクルの後に、上述したように、四番目のタンポン・アセンブリの押出力および他のものの測定を行った。その結果を以下の第２Ｂ表に示す。
【００３５】
【表４】
2011515199.tif 000006
【００３６】
第２Ｂ表に示されるように、タンポン・アセンブリ・パッケージの四番目のセットの平均押出力は１３．０５オンスであり、当該タンポンのトータルの吸収性は約７．９８グラムであった。
【００３７】
第２Ａ表および第２Ｂ表のデータを比較すると分かるように、空気が入らず水分を遮断した包装において封止されたタンポン・アセンブリの平均押出力は、製品全体包装のされたタンポン・アセンブリの平均押出力を著しく下回った。例えば、１３．０５オンス対２６．４７オンスである。一方、トータルの吸収性は、７．９８グラム対８．００グラムというようにほぼ同じであった。これらの例の結果は再び、より長い期間の露出にも関わらず、周囲部分を連続的に封止するタンポン・パッケージがタンポン・アセンブリを空気、水分、および不純物から守る包装によってタンポン用綿撒糸の時期尚早なブルーミングを最小化し、それゆえ当該タンポン・パッケージが晒される経年劣化の環境に関わりなく安定的な押出力をもたらす、という発明者たちの発見を実証している。
【００３８】
実施例３
「レギュラー」の吸収性を有するものとしてランク付けされたタンポン用綿撒糸を有するタンポン・アセンブリの五番目のセットは、実施例１に示されるように、製品全体包装の中に配置した。タンポン・パッケージの五番目のセットをその後、７日間、華氏９０度の温度で９０パーセントの相対湿度（RH）の経年劣化のサイクルに晒した。この長くてより湿度が高い経年劣化のサイクルの後に、タンポン・アセンブリの五番目のセットの押出力その他のものの測定を上述のように行った。その結果を、以下の第３Ａ表に示す。
【００３９】
【表５】
2011515199.tif 000007
【００４０】
第３Ａ表に示されるように、タンポン・アセンブリ・パッケージの五番目のセットの平均押出力は３６．０６であり、当該タンポンのトータルの吸収性は約７．７１グラムであった。
【００４１】
「レギュラー」の吸収性にランク付けされるタンポン用綿撒糸を有するタンポン・アセンブリの六番目のセットとして、実施例１に示されるように、PP-EVAの水分を遮断する材料から成る包装によって封止され、連続的な周囲部分を封止することによって、空気から密封されたタンポン・アセンブリ・パッケージを準備した。タンポン・アセンブリ・パッケージの六番目のセットもまた、長くてより高い湿度の経年劣化のサイクル、例えば、７日間、華氏９０度の温度で９０パーセントの相対湿度（RH）に晒した。この経年劣化のサイクルの後に、上述したように、六番目のタンポン・アセンブリの押出力およびその他のものの測定を行った。その結果を、以下の第３Ｂ表に示す。
【００４２】
【表６】
2011515199.tif 000008
【００４３】
第３Ｂ表に示されるように、タンポン・アセンブリ・パッケージの六番目のセットの平均押出力は１６．３３オンスであり、当該タンポンのトータルの吸収性は約７．６９グラムであった。
【００４４】
第３Ａ表および第３Ｂ表のデータを比較すると、空気が入らず水分を遮断した包装において封止されたタンポン・アセンブリの平均押出力は、製品全体包装のされたタンポン・アセンブリの平均押出力を著しく下回った。例えば、１６．３３オンス対３６．０６オンスである。一方、当該タンポンのトータルの吸収性は、７．６９グラム対７．７１グラムというようにほぼ同じであった。これらの例の結果は再び、より長い期間の露出および高い湿度にも関わらず、周囲部分を連続的に封止するタンポン・パッケージがタンポン・アセンブリを空気、水分、および不純物から守る包装によってタンポン用綿撒糸の時期尚早なブルーミングを最小化し、それゆえ当該タンポン・パッケージが晒される経年劣化の環境に関わりなく安定的な押出力を供給する、という発明者たちの発見を実証している。
【００４５】
実施例４
「レギュラー」の吸収性を有するものとしてランク付けされたタンポン用綿撒糸を有するタンポン・アセンブリの七番目のセットは、実施例１に示されるように、製品全体包装の中に配置した。タンポン・パッケージの七番目のセットをその後、３日間、華氏９０度の温度で９０パーセントの相対湿度（RH）の経年劣化のサイクルに晒した。このより短くてより湿度が高い経年劣化のサイクルの後に、タンポン・アセンブリの七番目のセットの押出力その他のものの測定を上述のように行った。その結果を以下の第４Ａ表に示す。
【００４６】
【表７】
2011515199.tif 000009
【００４７】
第４Ａ表に示されるように、タンポン・アセンブリ・パッケージの七番目のセットの平均押出力は３１．３８であり、当該タンポンのトータルの吸収性は約８．０８グラムであった。
【００４８】
「レギュラー」の吸収性にランク付けされるタンポン用綿撒糸を有するタンポン・アセンブリの八番目のセットとして、実施例１に示されるように、PP-EVAの水分を遮断する材料から成る包装によって封止され、連続的な周囲部分を封止することによって空気から密封されたタンポン・アセンブリ・パッケージを準備した。タンポン・アセンブリ・パッケージの八番目のセットを、より高い湿度の経年劣化のサイクル、例えば、３日間、華氏９０度の温度で９０パーセントの相対湿度（RH）に晒した。この経年劣化のサイクルの後に、上述したように、八番目のタンポン・アセンブリの押出力およびその他のものの測定を行った。その結果を以下の第４Ｂ表に示す。
【００４９】
【表８】
2011515199.tif 000010
【００５０】
第４Ｂ表に示されるように、タンポン・アセンブリ・パッケージの八番目のセットの平均押出力は１５．１６オンスであり、当該タンポンのトータルの吸収性は約７．７８グラムであった。
【００５１】
第４Ａ表および第４Ｂ表のデータを比較すると、空気が入らず水分を遮断した包装によって封止されたタンポン・アセンブリの平均押出力は、製品全体包装のされたタンポン・アセンブリの平均押出力を著しく下回った。例えば、１５．１６オンス対３１．３８オンスである。一方、当該タンポンのトータルの吸収性は、７．７８グラム対８．０８グラムというようにほぼ同じであった。
【００５２】
以上のデータは、周囲部分を連続的に封止するタンポン・パッケージがタンポン・アセンブリを空気、水分、および不純物から守る包装によってタンポン用綿撒糸の時期尚早なブルーミングを最小化し、それゆえ当該タンポン・パッケージが晒される経年劣化の環境に関わりなく安定的な押出力を供給する、ということを示している。そのように、タンポン・アセンブリの押出力における経年劣化の悪影響は、湿度の高い環境下に晒される場合を含んだ場合でも、減少させることができた。この改善を獲得するために、タンポン用綿撒糸の圧縮を増加させる必要はない。圧縮を増加させるとタンポンの繊維（典型的にはレーヨンから成る）が過剰にコンパクトにされてしまい吸収速度が減少するため、この点は有利な点である。すなわち、本願発明によれば、吸収性の減少を伴うこと無く、押出力の増加を防ぐことができる。タンポンの押出力を減少させることに加えて、空気から密封し水分を遮断する包装は、ユーザによく封止されたパッケージを提供する。それは、パッケージが開いてしまう（例えば、使用に先立って開く）危険性を減少させ、それゆえ当該パッケージが汚染されてしまう危険性を減少させる。また、PP-EVAの水分を遮断する材料からから成る包装は、消費者に柔らかくて（開ける時に）穏やかなパッケージを提供する。この改良された封止およびより穏やかなパッケージの開封の組み合わせが、消費者に提供される今までのタンポン・パッケージには見られなかった重要な利点であるということは、当業者によって理解されるべきである。
【００５３】
「最初」、「二番目」といったような用語はここで、いかなる順番、量、もしくは重要性を意味するものではなく、単に一つの要素を他の要素から区別するために用いられている。それに加えて、「ａ」、「ａｎ」という用語はここで、量の限定を意味するものではなく、むしろ少なくとも１以上の言及される対象物が存在することを意味している。
【００５４】
本願発明は、特定の具体例に言及することで説明されてきたが、従来技術を読んだり理解したりすることで、当該具体例に対する数多くの変形例および代替例が本願発明の技術的思想の範囲内（特許請求の範囲）に入ることが、当業者によって理解されるだろう。
【符号の説明】
【００５５】
１０…包装材、１０ａ…第一の側部、１０ｂ…第二の側部、１０ｃ…第一の端部、１０ｄ…第二の端部、１２…タンポン・アセンブリ、１４…内側のチャンバー、１８…タンポン・パッケージ、２０…封止部、２２…第一の封止部、２４…第二の封止部、３２…第一の閉じ目、３４…第二の閉じ目、３６…側部の閉じ目、４２…第一の閉じ目、４４…第二の閉じ目、４６…側部の閉じ目、５０…構造、５１…切り欠き、５２…切れ目、１００…結果
【図１】
2011515199.tif 000011
【図２】
2011515199.tif 000012
【図３】
2011515199.tif 000013
【図４】
2011515199.tif 000014
【図５】
2011515199.tif 000015
【国際調査報告】
2011515199.tif 000016
2011515199.tif 000017
2011515199.tif 000018
2011515199.tif 000019
2011515199.tif 000020